(57)【要約】【課題】  繊維に対し優れた吸湿性を付与することができ、かつ、洗濯耐久性に優れる繊維処理剤を提供する。【解決手段】  重合体を含む繊維処理剤であって、該重合体は、スルホン酸（塩）基を有し、該繊維処理剤は、自己架橋することを特徴とする繊維処理剤。【選択図】なし【特許請求の範囲】
【請求項１】
重合体を含む繊維処理剤であって、
該重合体は、スルホン酸（塩）基を有し、
該繊維処理剤は、自己架橋することを特徴とする繊維処理剤。
【請求項２】
前記繊維処理剤は、オキサゾリン基を有する架橋剤を含み、
前記重合体は、カルボキシル基又はその塩を有することを特徴とする請求項１に記載の繊維処理剤。
【請求項３】
前記重合体は、下記式（１）；
【化１】
2018066070.tif 000006
（式中、Ｒ０は、水素原子又はメチル基を表す。Ｒ１は、ＣＨ２基、ＣＨ２ＣＨ２基又は直接結合を表す。Ｘ、Ｙは、水酸基又は−ＳＯ３Ｚを表し、Ｚは水素原子、金属原子、アンモニウム基又は有機アミン基を表す。但し、Ｘ、Ｙの少なくとも一方は−ＳＯ３Ｚを表す。）で表される単量体由来の構造単位を有することを特徴とする請求項１又は２に記載の繊維処理剤。
【請求項４】
前記重合体は、（メタ）アクリル酸（塩）由来の構造単位を有することを特徴とする請求項２又は３に記載の繊維処理剤。
【請求項５】
前記繊維処理剤は、架橋剤が有するオキサゾリン基の割合が、前記重合体が有するカルボキシル基又はその塩１００モル％に対して０．５〜５０モル％であることを特徴とする請求項２〜４のいずれかに記載の繊維処理剤。
【請求項６】
請求項１〜５に記載の繊維処理剤で処理されてなるセルロース繊維及び／又はポリエステル繊維。
【請求項７】
繊維生地に請求項１〜５に記載の繊維処理剤を固定化する工程を含むことを特徴とする繊維処理方法。
【発明の詳細な説明】
【技術分野】
【０００１】
本発明は、繊維処理剤に関する。より詳しくは、ポリエステル等の繊維に好適に用いられる繊維処理剤に関する。
【背景技術】
【０００２】
近年、消費者の衛生・快適性志向から、繊維に吸湿性、抗菌・防臭性、保温性、発熱性、柔軟性等の機能を付与することが求められ、種々の技術が開発されている。特許文献１には、繊維に繊維処理剤をコーティングすることによって風合い等を付与する技術が開示されている。また、特許文献２、３には、カルボキシル基含有重合体（Ａ）及び多価オキサゾリン化合物（Ｂ）を用いたセルロース系基材加工用樹脂組成物が開示されている。
【先行技術文献】
【特許文献】
【０００３】
【特許文献１】特開２００８−２８０６５２号公報
【特許文献２】特開２０００−１２９１４４号公報
【特許文献３】特開２０００−１１９９６８号公報
【発明の概要】
【発明が解決しようとする課題】
【０００４】
上述のとおり、繊維に機能を付与する技術が開発されているが、従来の繊維処理剤は、繊維を洗濯することにより、繊維に付与した機能が低下するという問題があった。また、上記機能性の中でも、吸湿性が小さいことで知られるナイロンやポリエステル等の繊維に対して吸湿性を付与する技術が特に求められていた。
【０００５】
本発明は、上記現状に鑑みてなされたものであり、繊維に対し優れた吸湿性を付与することができ、かつ、洗濯耐久性に優れる繊維処理剤を提供することを目的とする。
【課題を解決するための手段】
【０００６】
本発明者は、繊維処理剤について種々検討したところ、スルホン酸（塩）基を有する重合体を含み、自己架橋する繊維処理剤が、繊維に対し優れた吸湿性を付与するとともに、洗濯耐久性にも優れることを見いだし、上記課題をみごとに解決することができることに想到し、本発明に到達したものである。
【０００７】
すなわち本発明は、重合体を含む繊維処理剤であって、上記重合体は、スルホン酸（塩）基を有し、上記繊維処理剤は、自己架橋する繊維処理剤である。
以下に本発明を詳述する。
なお、以下において記載する本発明の個々の好ましい形態を２つ以上組み合わせたものもまた、本発明の好ましい形態である。
【０００８】
本発明の繊維処理剤は自己架橋するものである。繊維処理剤が自己架橋するとは、繊維処理剤に含まれる重合体等の成分が、分子間及び／又は分子内で架橋構造を形成することを意味する。
繊維処理剤を繊維上で自己架橋させることにより、繊維を繊維処理剤でコーティングすることができる。これにより、繊維処理剤が有する吸湿性を繊維に付与することができる。更に、コーティングを形成する過程において、自己架橋により繊維処理剤が繊維に絡まり、固定されることによって、洗濯によっても繊維処理剤が脱落せずに、付与した吸湿性が充分に維持されることとなる。
上記繊維処理剤は、繊維処理剤に含まれる重合体等が有する２つの反応性官能基を縮合反応させることにより架橋構造を形成することができ、加熱処理を行って架橋構造を形成することが好ましい。上記反応性官能基としては、特に制限されないが、例えば、カルボキシル基、スルホン酸基及びこれらのエステルや塩；水酸基、アミノ基、イミノ基、オキサゾリン基、エポキシ基、カルボジイミド基等が挙げられる。反応性官能基として好ましくはカルボキシル基、水酸基、オキサゾリン基である。
本発明の繊維処理剤は、自己架橋以外に、繊維処理剤に含まれる成分とポリエステル等の繊維とで架橋構造を形成してもよい。
【０００９】
＜重合体＞
上記繊維処理剤に含まれる重合体は、スルホン酸（塩）基を有するものである。
本発明の繊維処理剤は、上記重合体がスルホン酸（塩）基を有することにより、繊維に対して吸湿性を付与することができる。また、上記重合体がスルホン酸（塩）基を有することにより、繊維に対して放湿性を付与することもできる。
上記スルホン酸（塩）基は、スルホン酸基又はその塩を意味し、塩としては、金属塩、アンモニウム塩、有機アミン塩等が挙げられ、より具体的には、金属塩としてはナトリウム塩、カリウム塩等のアルカリ金属の塩；マグネシウム塩、カルシウム塩、ストロンチウム塩、バリウム塩等のアルカリ土類金属の塩；アルミニウム塩、鉄塩等の塩が挙げられる。有機アミン塩としては、モノエタノールアミン塩、ジエタノールアミン塩、トリエタノールアミン塩等のアルカノールアミン塩；モノエチルアミン塩、ジエチルアミン塩、トリエチルアミン塩等のアルキルアミン塩；モルホリン塩等が挙げられる。これらの中でも、本発明の効果を十分に発現させるためには、スルホン酸基の塩としてはナトリウム塩、カリウム塩が好ましい。
【００１０】
上記重合体は、スルホン酸（塩）基を有するものであれば特に制限されないが、スルホン酸（塩）基含有単量体（Ａ）由来の構造単位（ａ）を有するものであることが好ましい。
上記スルホン酸（塩）基含有単量体（Ａ）は、スルホン酸（塩）基とエチレン性不飽和炭化水素基を有するものであれば、特に制限されず、例えば、３−（メタ）アリルオキシ−２−ヒドロキシプロパンスルホン酸、２−（メタ）アリルオキシエチレンスルホン酸、２−アクリルアミド−２−メチルプロパンスルホン酸、ｐ−スチレンスルホン酸、α−メチル−ｐ−スチレンスルホン酸、ビニルスルホン酸、ビニルスルファミン酸、（メタ）アリルスルホン酸、イソプレンスルホン酸、４−（アリルオキシ）ベンゼンスルホン酸、１−メチル−２−プロペン−１−スルホン酸、１，１−ジメチル−２−プロペン−１−スルホン酸、３−ブテン−１−スルホン酸、１−ブテン−３−スルホン酸、２−アクリルアミド−１−メチルプロパンスルホン酸、２−アクリルアミドプロパンスルホン酸、２−アクリルアミド−ｎ−ブタンスルホン酸、２−アクリルアミド−２−フェニルプロパンスルホン酸、２−（（メタ）アクリロイルオキシ）エタンスルホン酸等の不飽和スルホン酸及びこれらの塩等が挙げられる。スルホン酸（塩）基含有単量体（Ａ）としては下記式（１）；
【００１１】
【化１】
2018066070.tif 000002
【００１２】
（式中、Ｒ０は、水素原子又はメチル基を表す。Ｒ１は、ＣＨ２基、ＣＨ２ＣＨ２基又は直接結合を表す。Ｘ、Ｙは、水酸基又は−ＳＯ３Ｚを表し、Ｚは水素原子、金属原子、アンモニウム基又は有機アミン基を表す。但し、Ｘ、Ｙの少なくとも一方は−ＳＯ３Ｚを表す。）で表される単量体であることが好ましい。すなわち、上記重合体は、上記式（１）で表される単量体由来の構造単位を有するものであることが好ましい。
上記Ｒ０として、好ましくは水素原子である。
上記Ｒ１として、好ましくはＣＨ２基である。Ｒ１がＣＨ２基であれば、本発明の効果をより効果的に発現させることができる。
上記Ｘ、Ｙのいずれか一方は水酸基であり、もう一方はスルホン酸（塩）基であることが好ましい。より好ましくはＸが水酸基であり、Ｙがスルホン酸（塩）基である。
上記重合体がスルホン酸（塩）基含有単量体（Ａ）として上記式（１）で表される単量体由来の構造単位を有する場合、構造単位（ａ）を有することで、スルホン酸（塩）基と水酸基とを有するものとなるため、繊維への吸湿性に寄与するとともに、繊維処理剤の自己架橋をより充分に進行させることができる。
【００１３】
上記スルホン酸（塩）基含有単量体としては、３−（メタ）アリルオキシ−２−ヒドロキシ−１−プロパンスルホン酸又はその塩がより好ましい。
【００１４】
本発明の繊維処理剤に含まれる重合体は、カルボキシル基又はその塩を有するものであることが好ましい。カルボキシル基の塩の具体例及び好ましい例としては、スルホン酸基の塩で述べたものと同様のものが挙げられる。
カルボキシル基は、他の反応性官能基との縮合反応に好適に用いられるため、重合体がカルボキシル基を有することにより、繊維処理剤の自己架橋がより充分に進行することとなる。
【００１５】
上記重合体は、カルボキシル基含有単量体（Ｂ）由来の構造単位（ｂ）を有するものであることが好ましい。
上記カルボキシル基含有単量体（Ｂ）としては、カルボキシル基とエチレン性不飽和炭化水素基（不飽和基）を有するものであれば、特に制限されないが、不飽和モノカルボン酸系単量体や不飽和ジカルボン酸系単量体等が挙げられる。
不飽和モノカルボン酸系単量体としては、分子内に不飽和基とカルボアニオンを形成しうる基とを１つずつ有する単量体であればよく、例えば、（メタ）アクリル酸、クロトン酸、イソクロトン酸、チグリン酸、３−メチルクロトン酸、２−メチル−２−ペンテン酸、α−ヒドロキシアクリル酸等；これらの１価金属塩、２価金属塩、アンモニウム塩、有機アミン塩；下記不飽和ジカルボン酸系単量体と炭素数１〜２２のアルコール又は炭素数２〜４のグリコールとのハーフエステル；不飽和ジカルボン酸系単量体と炭素数１〜２２のアミンとのハーフアミド等が挙げられる。
不飽和ジカルボン酸系単量体としては、分子内に不飽和基を１つとカルボアニオンを形成しうる基を２つとを有する単量体であればよく、マレイン酸、イタコン酸、メサコン酸、シトラコン酸、フマル酸等や、それらの１価金属塩、２価金属塩、アンモニウム塩及び有機アミン塩等、それらの無水物が挙げられる。
上記カルボキシル基含有単量体（Ｂ）としては、（メタ）アクリル酸（塩）、マレイン酸（塩）又は無水マレイン酸が好ましい。より好ましくは（メタ）アクリル酸（塩）である。すなわち、上記重合体が（メタ）アクリル酸（塩）由来の構造単位を有する繊維処理剤は、本発明の好ましい形態の１つである。カルボキシル基含有単量体（Ｂ）として最も好ましくはアクリル酸（塩）である。
【００１６】
上記重合体は、水酸基を有していることが好ましい。
上記重合体がカルボキシル基と水酸基とを有する場合には、重合体中のカルボキシル基と水酸基とにより架橋構造を形成することができ、本発明の繊維処理剤の自己架橋がより充分に進行することとなる。
上記重合体が水酸基を有する場合、上記スルホン酸（塩）基含有単量体（Ａ）及び／又はカルボキシル基含有単量体（Ｂ）が水酸基を有していても、重合体が、スルホン酸（塩）基含有単量体（Ａ）及びカルボキシル基含有単量体（Ｂ）以外の水酸基含有単量体（Ｃ）由来の構造単位（ｃ）を有していてもよい。
上記重合体が水酸基含有単量体（Ｃ）由来の構造単位（ｃ）を有する場合、繊維の風合い（手触りや肌触り）を向上させることができる。
【００１７】
上記水酸基含有単量体（Ｃ）としては、水酸基とエチレン性不飽和炭化水素基を有するものであって、スルホン酸（塩）基、カルボキシル基又はその塩を有しないものであれば特に制限されないが、例えば、（メタ）アリルアルコール、イソプレノール等の不飽和アルコール及びこれらのアルキレンオキシド付加物；（ポリ）エチレングリコールモノ（メタ）アクリレート、（ポリ）プロピレングリコールモノ（メタ）アクリレート等の（ポリ）アルキレングリコールモノ（メタ）アクリレート；ヒドロキシエチル（メタ）アクリレート、ヒドロキシプロピル（メタ）アクリレート等の水酸基含有（メタ）アクリレート；３−（メタ）アリルオキシ−１，２−ジヒドロキシプロパン、１−アリルオキシ−３−ブトキシプロパン−２−オール等の水酸基含有エーテル類等が挙げられる。
水酸基含有単量体（Ｃ）として好ましくは不飽和アルコールのアルキレンオキシド付加物であり、より好ましくはイソプレノールのアルキレンオキシド付加物である。
なお、水酸基を有する単量体であっても、スルホン酸（塩）基、カルボキシル基又はその塩を有するものは、スルホン酸（塩）基含有単量体（Ａ）又はカルボキシル基含有単量体（Ｂ）に分類するものとする。
【００１８】
上記不飽和アルコールのアルキレンオキシド付加物、及び、（ポリ）アルキレングリコールモノ（メタ）アクリレートにおけるオキシアルキレン基としては、炭素数１〜２０のオキシアルキレン基が好ましく、炭素数１〜４のオキシアルキレン基がより好ましく、更に好ましくはオキシエチレン基、オキシプロピレン基である。上記オキシアルキレン基の付加モル数としては、上記不飽和アルコール又は（メタ）アクリレート１モルあたり１〜５０モルが好ましく、１〜２０モルがより好ましい。
【００１９】
上記重合体は、スルホン酸（塩）基含有単量体（Ａ）、カルボキシル基含有単量体（Ｂ）及び水酸基含有単量体（Ｃ）以外のその他の単量体（Ｅ）由来の構造単位（ｅ）を有していてもよい。
その他の単量体（Ｅ）としては、特に制限されないが、例えば、Ｎ−ビニルピロリドン等のＮ−ビニルラクタム系単量体；（メタ）アクリル酸メチル、（メタ）アクリル酸エチル、（メタ）アクリル酸プロピル、（メタ）アクリル酸ブチル、（メタ）アクリル酸シクロヘキシル、（メタ）アクリル酸２−エチルヘキシル、（メタ）アクリル酸ｎ−オクチル、（メタ）アクリル酸ｉｓｏ−ノニル、（メタ）アクリル酸ドデシル、（メタ）アクリル酸ステアリル等の（メタ）アクリル酸エステル類；（メタ）アクリルアミド、Ｎ−モノメチル（メタ）アクリルアミド、Ｎ−モノエチル（メタ）アクリルアミド、Ｎ，Ｎ−ジメチル（メタ）アクリルアミド等のＮ置換若しくは無置換の（メタ）アクリルアミド；スチレン、α−メチルスチレン、ビニルトルエン、インデン、ビニルナフタレン、フェニルマレイミド、ビニルアニリン等のビニルアリール単量体；エチレン、プロピレン、ブタジエン、イソブチレン、オクテン等のアルケン類；酢酸ビニル、プロピオン酸ビニル等のカルボン酸ビニル類；メチルビニルエーテル、エチルビニルエーテル、ブチルビニルエーテル等のビニルエーテル類；ビニルエチレンカーボネート及びその誘導体；Ｎ，Ｎ−ジメチルアミノエチル（メタ）アクリレート、Ｎ，Ｎ−ジメチルアミノエチル（メタ）アクリルアミド、ビニルピリジン、ビニルイミダゾール及びこれらの塩またはこれらの４級化物等の不飽和アミン；アクリロニトリル、メタクリロニトリル等のシアン化ビニル系単量体等が挙げられる。
【００２０】
上記重合体は、スルホン酸（塩）基含有単量体（Ａ）由来の構造単位（ａ）の割合が、全構造単位１００モル％に対して１〜５０モル％であることが好ましい。構造単位（ａ）の割合が上記好ましい割合であれば、繊維に対してより充分な吸湿性を付与することができる。構造単位（ａ）の割合としてより好ましくは２〜４０モル％であり、更に好ましくは５〜３０モル％である。
【００２１】
上記重合体は、カルボキシル基含有単量体（Ｂ）由来の構造単位（ｂ）の割合が、全構造単位１００モル％に対して５０〜９９モル％であることが好ましい。構造単位（ｂ）の割合が上記好ましい割合であれば、繊維処理剤の自己架橋をより充分に進行させることができる。構造単位（ｂ）の割合としてより好ましくは６０〜９８モル％であり、更に好ましくは７０〜９５モル％である。
【００２２】
上記重合体は、カルボキシル基含有単量体（Ｂ）由来の構造単位（ｂ）の割合が、構造単位（ａ）１００モル％に対して１００〜９９００モル％であることが好ましい。より好ましくは１５０〜４９００モル％であり、更に好ましくは２００〜１９００モル％である。
【００２３】
上記重合体は、水酸基含有単量体（Ｃ）由来の構造単位（ｃ）の割合が、全構造単位１００モル％に対して０〜４０モル％であることが好ましい。構造単位（ｃ）の割合が０モル％よりも大きく、４０モル％以下であれば、繊維の風合いをより向上させることができる。より好ましくは０〜３０モル％であり、更に好ましくは０〜２５モル％である。
上記重合体はまた、水酸基の割合が、全構造単位１００モル％に対して０〜４０モル％であることが好ましい。重合体が有する水酸基の割合が０モル％よりも大きく、４０モル％以下であれば、繊維処理剤の自己架橋をより充分に進行させることができる。上記水酸基の割合としてより好ましくは０〜３０モル％であり、更に好ましくは０〜２５モル％である。
【００２４】
上記重合体は、その他の単量体（Ｅ）由来の構造単位（ｅ）の割合が、全構造単位１００モル％に対して０〜３０モル％であることが好ましい。より好ましくは０〜１５モル％であり、最も好ましくは０モル％である。
【００２５】
上記重合体は、重量平均分子量が５，０００〜２００，０００であることが好ましい。重量平均分子量が５，０００以上であれば、重合体を繊維上で架橋させた場合に、繊維処理剤が水に溶けにくくなり、洗濯耐久性により優れることとなる。
重量平均分子量が２００，０００以下であれば、本発明の繊維処理剤で処理した繊維の肌触りがより向上することとなる。重量平均分子量としてより好ましくは１０，０００〜１５０，０００であり、更に好ましくは１０，０００〜１００，０００であり、特に好ましくは２０，０００〜８０，０００である。
重合体の重量平均分子量は実施例に記載の方法により測定することができる。
【００２６】
＜重合体の製造方法＞
本発明の繊維処理剤に含まれる重合体の製造方法は、特に制限されないが、単量体成分を重合することにより製造することができ、単量体成分の具体例及び好ましい例、並びに、各単量体の好ましい割合は、上述のとおりである。
上記重合体の製造方法は、スルホン酸（塩）基含有単量体（Ａ）及びカルボキシル基含有単量体（Ｂ）を含む単量体成分を重合する工程（以下、「重合工程」ともいう）を含むことが好ましい。
【００２７】
上記重合工程における、単量体成分の重合を開始する方法としては、特に制限されないが、例えば、重合開始剤を添加する方法、ＵＶを照射する方法、熱を加える方法、光開始剤存在下に光を照射する方法等が挙げられる。
上記重合工程において、重合開始剤を用いることが好ましい。
上記重合開始剤としては、例えば、過酸化水素；過硫酸ナトリウム、過硫酸カリウム、過硫酸アンモニウム等の過硫酸塩；ジメチル２，２’−アゾビス（２−メチルプロピオネート）、２，２’−アゾビス（イソブチロニトリル）、２，２’−アゾビス（２−メチルプロピオンアミジン）二塩酸塩、２，２’−アゾビス［Ｎ−（２−カルボキシエチル）−２−メチルプロピオンアミジン］水和物、２，２’−アゾビス［２−（２−イミダゾリン−２−イル）プロパン］、２，２’−アゾビス［２−（２−イミダゾリン−２−イル）プロパン］二塩酸塩、２，２’−アゾビス（１−イミノ−１−ピロリジノ−２−メチルプロパン）二塩酸塩等のアゾ系化合物；過酸化ベンゾイル、過酸化ラウロイル、過酢酸、ジ−ｔ−ブチルパーオキサイド、クメンヒドロパーオキサイド等の有機過酸化物；アスコルビン酸と過酸化水素、過硫酸塩と金属塩等の、酸化剤と還元剤とを組み合わせてラジカルを発生させる酸化還元型開始剤等が好適である。これらの重合開始剤のうち、残存単量体が減少する傾向にあることから、過酸化水素、過硫酸塩、アゾ系化合物が好ましく、過硫酸塩が最も好ましい。これらの重合開始剤は、単独で使用されてもよく、２種以上の混合物の形態で使用されてもよい。
【００２８】
上記重合開始剤の使用量としては、全単量体の使用量１モルに対して、好ましくは０．１ｇ以上、１５ｇ以下であり、より好ましくは１ｇ〜１２ｇである。
【００２９】
上記重合工程においては、必要に応じて連鎖移動剤を用いても良い。連鎖移動剤として、具体的には、メルカプトエタノール、メルカプトプロピオン酸等のチオール系連鎖移動剤；四塩化炭素、塩化メチレン等のハロゲン化物；イソプロピルアルコール、グリセリン等の、第２級アルコール；次亜リン酸、次亜リン酸ナトリウム等の次亜リン酸（塩）（これらの水和物を含む）；亜リン酸、亜リン酸ナトリウム等の亜リン酸（塩）；亜硫酸ナトリウム等の亜硫酸（塩）；亜硫酸水素ナトリウム等の重亜硫酸（塩）；亜ジチオン酸ナトリウム等の亜ジチオン酸（塩）；ピロ亜硫酸カリウム等のピロ亜硫酸（塩）、過酸化水素などが挙げられる。上記連鎖移動剤として好ましくは、次亜リン酸（塩）、重亜硫酸（塩）、過酸化水素である。上記連鎖移動剤は、単独で使用されてもあるいは２種以上の混合物の形態で使用されてもよい。
連鎖移動剤の使用量としては、単量体（全単量体）の使用量１モルに対して、０ｇ以上、２０ｇ以下であることが好ましく、０ｇ以上、１５ｇ以下であることがより好ましい。
【００３０】
上記重合工程において、溶媒を使用する場合、溶媒としては水性溶媒が好ましい。水性溶媒としては、例えば、水、メチルアルコール、エチルアルコール、イソプロピルアルコール（２−プロパノール）、ｎ−ブチルアルコール、ジエチレングリコール等のアルコール類、グリコール、グリセリン、ポリエチレングリコール等が挙げられ、好ましくは水である。
単量体の溶媒への溶解性向上のため、必要に応じて、重合に悪影響を及ぼさない範囲で、任意の適切な有機溶媒を適宜加えてもよい。このような有機溶媒としては、例えば、メタノール、エタノール、イソプロピルアルコール等の低級アルコール類；アセトン、メチルエチルケトン、ジエチルケトン等の低級ケトン類；ジメチルエーテル、ジエチルエーテル、ジオキサン等のエーテル類；ジメチルホルムアルデヒド等のアミド類等が挙げられる。これらの溶媒は、１種のみを用いてもよいし、２種以上を用いてもよい。
溶媒の使用量としては、単量体１００質量％に対して４０〜３００質量％が好ましい。
【００３１】
上記重合工程において、重合温度は、特に限定されるものではないが、２０℃〜１１０℃であることが好ましく、より好ましくは５０〜１０５℃であり、更に好ましくは６０〜１０５℃である。
また、反応時間は、上記重合反応が完結するように、反応温度や、単量体成分、重合開始剤、及び、溶媒等の種類（性質）や組み合わせ、使用量等に応じて、適宜設定すればよい。
【００３２】
重合体の中和率を好適な範囲とするために、単量体の原料の一部としてスルホン酸（塩）基含有単量体（Ａ）、カルボキシル基含有単量体（Ｂ）の塩を用いても、重合中、重合後に中和剤として、水酸化ナトリウムなどのアルカリ金属の水酸化物等を添加してもよい。
【００３３】
＜架橋剤＞
本発明の繊維処理剤は、オキサゾリン基を有する架橋剤を含むものであることが好ましい。上記繊維処理剤に含まれる重合体がカルボキシル基を有するものであって、繊維処理剤が上記架橋剤を含む場合、重合体が有するカルボキシル基と架橋剤が有するオキサゾリン基とで架橋構造を形成することができるため、繊維処理剤の自己架橋反応が短時間で充分に進行することとなる。
すなわち、オキサゾリン基を有する架橋剤を含み、上記重合体が、カルボキシル基又はその塩を有する繊維処理剤もまた本発明の好ましい形態の１つである。
【００３４】
上記架橋剤は、オキサゾリン基を有するものであれば特に制限されないが、オキサゾリン基量（架橋剤１ｇ当たりのオキサゾリン基の数）が０．１〜１０ｍｍｏｌ／ｇであることが好ましい。より好ましくは０．５〜８ｍｍｏｌ／ｇである。
【００３５】
上記架橋剤は、オキサゾリン基を有する重合体（以下、オキサゾリン基含有重合体とも称する。）であることが好ましい。
上記オキサゾリン基含有重合体は、オキサゾリン基含有単量体由来の構造単位を有するものであることが好ましい。より好ましくは、オキサゾリン基含有単量体由来の構造単位とオキサゾリン基含有単量体以外のその他の単量体由来の構造単位とを有するものである。
【００３６】
上記オキサゾリン基含有単量体としては、エチレン性不飽和炭化水素基とオキサゾリン基とを有するものであれば特に制限されないが、例えば、２−ビニル−２−オキサゾリン、５−メチル−２−ビニル−２−オキサゾリン、４，４−ジメチル−２−ビニル−２−オキサゾリン、４，４−ジメチル−２−ビニル−５，５−ジヒドロ−４Ｈ−１，３−オキサゾリン、２−イソプロペニル−２−オキサゾリン、４，４−ジメチル−２−イソプロペニル−２−オキサゾリン等が挙げられる。好ましくは２−イソプロペニル−２−オキサゾリン、４，４−ジメチル−２−イソプロペニル−２−オキサゾリンである。
【００３７】
上記その他の単量体は、オキサゾリン基を有しないものであれば特に制限されないが、例えば、上記その他の単量体（Ｅ）と同様のものが挙げられる。好ましくは（メタ）アクリル酸エステル類、ビニルアリール単量体及びシアン化ビニル系単量体であり、より好ましくは（メタ）アクリル酸エステル類である。
上記（メタ）アクリル酸エステル類として好ましくは、脂肪族アルキル（メタ）アクリレートが好ましく、より好ましくは（メタ）アクリル酸メチルである。
上記ビニルアリール単量体として好ましくは、スチレン、α−メチルスチレンが好ましく、スチレンがより好ましい。
上記シアン化ビニル系単量体として好ましくは、アクリロニトリル、メタクリロニトリルが好ましく、アクリロニトリルがより好ましい。
【００３８】
上記オキサゾリン基含有重合体は、オキサゾリン基含有単量体由来の構造単位の割合が、全構造単位１００モル％に対して、２０〜９５モル％であることが好ましく、より好ましくは３０〜９０モル％であり、更に好ましくは４０〜８５モル％である。
【００３９】
上記オキサゾリン基含有重合体の重量平均分子量は、１０，０００〜１５０，０００であることが好ましい。より好ましくは３０，０００〜１３０，０００である。
架橋剤の重量平均分子量はゲル浸透クロマトグラフィー（ＧＰＣ）により測定することができる。
上記オキサゾリン基含有重合体は、単量体成分から製造したものを用いてもよく、市販の重合体を用いてもよい。
【００４０】
＜繊維処理剤＞
本発明の繊維処理剤は、架橋剤が有するオキサゾリン基の割合が、上記重合体が有するカルボキシル基又はその塩１００モル％に対して０．５〜５０モル％であることが好ましい。架橋剤が有するオキサゾリン基の割合が０．５モル％以上であれば、繊維処理剤の自己架橋反応をより充分に進行させることができ、５０モル％以下であれば架橋反応の反応性が高くなりすぎることを抑制し、繊維処理剤のゲル化を抑制することができる。より好ましくは１〜３０モル％であり、更に好ましくは１．５〜２５モル％である。
【００４１】
本発明の繊維処理剤は、吸湿性及び放湿性を繊維に付与することができるものである。すなわち、本発明の繊維処理剤は吸放湿性付与剤でもある。
【００４２】
本発明の繊維処理剤は、親水性の置換基を有しているため、各種の繊維に処理した場合、吸湿性を付与することができる。親水性の置換基とは、水酸基、スルホン基、カルボキシル基、エステル基、エーテル基、アミノ基等が挙げられる。これらの置換基のうち好ましくはカルボキシル基、スルホン基であり、特に好ましくはスルホン基である。
【００４３】
本発明の繊維処理剤に含まれる重合体の割合は、繊維処理剤１００質量％に対して、好ましくは５０〜１００質量％であり、より好ましくは７０〜１００質量％であり、更に好ましくは８０〜１００質量％であり、特に好ましくは９０〜１００質量％である。
【００４４】
本発明の繊維処理剤中には、重合体及び架橋剤以外に、本発明の効果を損なわない範囲で、任意の適切なその他の成分を含んでいてもよい。
【００４５】
＜繊維処理剤を用いた繊維の処理方法＞
本発明の繊維処理剤を用いた繊維の処理方法は、特に制限されないが、繊維に繊維処理剤を固定化する工程を含むものであることが好ましい。すなわち、本発明は、繊維に繊維処理剤を固定化する工程を含む繊維処理方法でもある。上記繊維処理方法としては、繊維生地を乾燥させる工程（前乾燥工程）と、乾燥した繊維生地を繊維処理剤の水溶液に浸漬させる工程（浸漬工程）と、繊維生地を脱水する工程（脱水工程）と、繊維生地に繊維処理剤を固定化する工程（固定化工程）とを含むことがより好ましい。
【００４６】
本発明の繊維処理剤で処理する繊維としては特に制限されないが、ポリエステルやナイロン等の合成繊維や、キュプラ等の再生セルロース繊維、綿等の天然セルロース繊維等のセルロース繊維等が挙げられる。
本発明はまた、本発明の繊維処理剤で処理されてなるセルロース繊維及び／又はポリエステル繊維でもある。
上記前乾燥工程の温度及び時間は特に制限されないが、８〜１５０℃で１〜１８０分間行うことが好ましい。
上記繊維処理剤の水溶液の繊維処理剤の濃度は、特に制限されないが、１〜１５質量％であることが好ましい。
上記浸漬工程における浸漬時間は、１〜３０分間が好ましい。
上記脱水工程においては、例えば、脱水機、マングルを用いて脱水を行うことが好ましい。
【００４７】
上記処理方法は、脱水工程と固定化工程との間に中乾燥工程を行ってもよい。中乾燥工程は、８〜１５０℃において、１〜１８０分間行うことが好ましい。
上記固定化工程は、例えば、繊維生地がセルロース繊維である場合、好ましくは１００〜１６０℃において、１〜３０分間行うことが好ましい。繊維生地がポリエステル繊維等の合成繊維である場合、好ましくは１００〜２２０℃において、好ましくは１〜３０分間行うことが好ましい。
【発明の効果】
【００４８】
本発明の繊維処理剤は、上述の構成よりなり、繊維に対し優れた吸湿性を付与することができ、かつ、洗濯耐久性に優れるため、ポリエステル等の繊維に好適に用いることができる。
【発明を実施するための形態】
【００４９】
以下に実施例を掲げて本発明を更に詳細に説明するが、本発明はこれらの実施例のみに限定されるものではない。なお、特に断りのない限り、「部」は「重量部」を、「％」は「質量％」を意味するものとする。
【００５０】
＜重量平均分子量の測定条件（ＧＰＣ）＞
装置：東ソー株式会社製  ＨＬＣ−８３２０ＧＰＣ
検出器：ＲＩ
カラム：昭和電工株式会社製  ＳＨＯＤＥＸ  Ａｓａｈｉｐａｋ  ＧＦ−３１０−ＨＱ、
ＧＦ−７１０−ＨＱ、ＧＦ−１Ｇ  ７Ｂ
カラム温度：４０℃
流速：０．５ｍＬ／ｍｉｎ.
検量線：創和科学株式会社製  ポリアクリル酸標準
溶離液：０．１Ｎ酢酸ナトリウム水溶液
【００５１】
＜重合体水溶液の固形分測定方法＞
重合反応が終了した時点での重合溶液１ｇを１ｇの脱イオン水で希釈して１３０℃で６０分間乾燥させ、その蒸発残分を測定して、以下の計算式より求めた。
固形分（％）＝〔乾燥後の蒸発残分（ｇ）／乾燥前の重合溶液の質量（ｇ）〕×１００
【００５２】
＜再生セルロース生地の繊維処理剤による繊維処理＞
１０ｃｍ四方の再生セルロース（キュプラ）試験布を用意し、１３０℃、６０分間の予備乾燥を行い、試験布の質量（Ｘ）を測定した。１０質量％濃度に調整した繊維処理剤に試験布を浸漬し、試験布に残る繊維処理剤水溶液の量が布に対して１５０±１０％となるように脱水を行い、１３０℃で１５分間乾燥して、質量（Ｙ）を測定した。
試験布に対して固定化された繊維処理剤の割合は以下の計算式より算出した。
固定化量（％）＝〔（Ｙ／Ｘ）−１〕×１００
【００５３】
＜ポリエステル生地の繊維処理剤による繊維処理＞
１０ｃｍ四方のポリエステル試験布を用意し、１３０℃、６０分間の予備乾燥を行い、試験布の質量（Ｘ）を測定した。１０質量％濃度に調整した繊維処理剤に試験布を浸漬し、試験布に残る繊維処理剤水溶液の量が布に対して１００±１０％となるように脱水を行い、１３０℃で５分間乾燥した後に、さらに１９０℃で１分間乾燥して、質量（Ｙ）を測定した。
試験布に対して固定化された繊維処理剤の割合は以下の計算式より算出した。
固定化量（％）＝〔（Ｙ／Ｘ）−１〕×１００
【００５４】
＜洗濯耐久性評価＞
繊維処理剤が固定化された試験布を１回洗濯した後に１３０℃で６０分間乾燥して質量（Ｙ’）を測定した。
洗濯後における試験布に対して固定化された繊維処理剤の割合は以下の計算式より算出した。
固定化量（％）＝〔（Ｙ’／Ｘ）−１〕×１００
【００５５】
＜吸湿性評価＞
洗濯耐久性評価後の試験布（比較例については繊維処理していない試験布）を１０５℃で２時間乾燥し、質量（Ｍ）を測定した。続いて、試験布を秤量瓶に入れ、３０℃、相対湿度９０％の恒温槽にて保管し、２４時間後に取り出して、吸湿後の質量（Ｎ）を測定した。吸湿率は以下の計算式で計算した。
吸湿率（％）＝〔（Ｎ−Ｍ）／Ｍ〕×１００
【００５６】
〔製造例１〕
還流冷却器、攪拌機を備えた容量２５ＬのＳＵＳ製反応容器に、４０質量％３−アリルオキシ−２−ヒドロキシ−１−プロパンスルホン酸ナトリウム水溶液（以下、４０％ＨＡＰＳとも称する。）６０２４ｇを装入し、攪拌下で沸点還流状態まで昇温した。次いで攪拌下、沸点還流状態の重合反応系中に、８０質量％アクリル酸水溶液（以下、８０％ＡＡとも称する。）５６７０ｇと４０％ＨＡＰＳ：６０２４ｇ、１５質量％過硫酸ナトリウム水溶液（以下、１５％ＮａＰＳとも称する。）２１２８ｇを滴下した。８０％ＡＡの添加を開始する時点を基準（０分）として、８０％ＡＡを０分〜９０分の間、４０％ＨＡＰＳを０分〜６０分の間、それぞれ一定速度で滴下した。開始剤である１５％ＮａＰＳは、添加速度９．７ｇ／分で滴下し、開始５５分で添加速度を３倍の２９．１ｇ／分に変更し、０分〜１１０分の間滴下した。次いで、脱イオン水（希釈水）４９４０ｇを５０分〜９０分の間、一定速度で滴下した。それぞれ別個のノズルから滴下し、反応液は、攪拌下、沸点還流状態に保った。
上記１５％ＮａＰＳの滴下終了後、さらに３０分間、上記反応液を沸点還流状態に保持（熟成）し、重合を完結させ、重合体Ａの水溶液を得た。重合体Ａの水溶液の固形分濃度は４０質量％、残存単量体（残存ＨＡＰＳ）は固形分１００質量％に対し０．９質量％であった。また重合体Ａの重量平均分子量は１４０，０００であった。 
【００５７】
〔製造例２〕
還流冷却器、攪拌機を備えた容量２．５ＬのＳＵＳ製反応容器に、脱イオン水２３１．２ｇを装入し、攪拌下で８５℃まで昇温した。次いで攪拌下、８５℃の重合反応系中に、８０％ＡＡ：４０７．９ｇ、４０％ＨＡＰＳ：７８０．０ｇ、１５％ＮａＰＳ：１５９．０ｇ、４５％次亜リン酸ナトリウム・１水和物水溶液（以下、４５％ＳＨＰとも称する。）４２．４ｇを滴下した。８０％ＡＡの添加を開始する時点を基準（０分）として、８０％ＡＡを０分〜１８０分の間、一定速度で滴下した。４０％ＨＡＰＳについては、０分〜３０分の間を添加速度８．６７ｇ／分で滴下し、３０分〜１４０分の間を４．７３ｇ／分の添加速度で滴下した。開始剤である１５％ＮａＰＳは、０分〜１３０分の間を添加速度０．５８ｇ／分で滴下し、１３０分〜２００分の間を１．１９ｇ／分の添加速度で滴下した。還元剤である４５％ＳＨＰは０分〜１８０分の間一定速度で滴下した。それぞれ別個のノズルから滴下し、反応液は、攪拌下、８５℃に保った。
上記１５％ＮａＰＳの滴下終了後、さらに３０分間、上記反応液を８５℃に保持（熟成）し、重合を完結させ、重合体Ｂの水溶液を得た。重合体Ｂの水溶液の固形分濃度は４５．４質量％、重量平均分子量は８，０００であった。
【００５８】
〔製造例３〕
還流冷却器、攪拌機を備えた容量２．５ＬのＳＵＳ製反応容器に、脱イオン水５０９．１ｇとモール塩０．０３ｇを装入し、攪拌下で８７℃まで昇温した。次いで攪拌下、８７℃の重合反応系中に、８０％ＡＡ：２９２．４ｇ、４０％ＨＡＰＳ：２９５．１ｇ、イソプレノールのエチレンオキサイド１０モル付加物（以下、ＩＰＮ１０とも称する。）２８５．２ｇ、１５％ＮａＰＳ：２０２．２ｇ、３２．５％亜硫酸水素ナトリウム（以下、３２．５％ＳＢＳと略す）１６．０ｇを滴下した。８０％ＡＡの添加を開始する時点を基準（０分）として、８０％ＡＡを０分〜１８０分の間、４０％ＨＡＰＳについては０分〜４０分の間、一定速度で滴下した。ＩＰＮ１０については０分〜１７０分の間一定速度で滴下した。開始剤である１５％ＮａＰＳは、０分〜１３０分の間を添加速度０．７３ｇ／分で滴下し、１３０分〜２００分の間を１．５３ｇ／分の添加速度で滴下した。還元剤である３２．５％ＳＢＳは０分〜１７０分の間一定速度で滴下した。それぞれ別個のノズルから滴下し、反応液は、攪拌下、８７℃に保った。
上記１５％ＮａＰＳの滴下終了後、さらに３０分間、上記反応液を８７℃に保持（熟成）し、重合を完結させ、重合体Ｃの水溶液を得た。重合体Ｃの水溶液の固形分濃度は４２．４質量％、重量平均分子量は２０，３００であった。
【００５９】
〔製造例４〕
還流冷却器、攪拌機を備えた容量２．５ＬのＳＵＳ製反応容器に、脱イオン水２２０．８ｇを装入し、攪拌下で沸点還流状態まで昇温した。次いで攪拌下、沸点還流状態の重合反応系中に、８０％ＡＡ：１５１．０ｇ、４０％ＨＡＰＳ：１５２．４ｇ、ＩＰＮ１０：１４７．３ｇ、１５％ＮａＰＳ：９７．０ｇ、１％ＳＨＰ：３１．３ｇを滴下した。８０％ＡＡの添加を開始する時点を基準（０分）として、８０％ＡＡを０分〜１８０分の間、４０％ＨＡＰＳについては０分〜４０分の間、一定速度で滴下した。ＩＰＮ１０については０分〜１７０分の間一定速度で滴下した。開始剤である１５％ＮａＰＳは、０分〜１３０分の間を添加速度０．３２ｇ／分で滴下し、１３０分〜２００分の間を０．７９ｇ／分の添加速度で滴下した。還元剤である１％ＳＨＰは０分〜１７０分の間一定速度で滴下した。それぞれ別個のノズルから滴下し、反応液は、攪拌下、沸点還流状態に保った。
上記１５％ＮａＰＳの滴下終了後、さらに３０分間、上記反応液を沸点還流状態に保持（熟成）し、重合を完結させ、重合体Ｄの水溶液を得た。重合体Ｄの水溶液の固形分濃度は４４．１質量％、重量平均分子量は３８，１００であった。
【００６０】
上記製造例１〜４で得られた重合体Ａ〜Ｄのモノマー組成比及び重量平均分子量を表１に示した。
【００６１】
【表１】
2018066070.tif 000003
【００６２】
〔実施例１〕
製造例１で得られた重合体Ａの水溶液１０．００ｇ、脱イオン水２９．５０ｇ、オキサゾリン基を有する架橋剤としてエポクロスＷＳ−３００（株式会社日本触媒製、オキサゾリン基含有アクリル系重合体、オキサゾリン基量：７．７ｍｍｏｌ／ｇ、重量平均分子量：１２×１０４、以下、「ＷＳ−３００」とも称する。）：０．６６ｇ（即ち、重合体Ａに含まれるカルボキシル基１００ｍｏｌ％に対し、オキサゾリン基を２ｍｏｌ％含有）をよく撹拌し、１０質量％濃度の繊維処理剤（１）を得た。それを用いて、ポリエステル生地に対する繊維処理を行い、洗濯耐久性評価及び吸湿性評価を行った。結果を表２に示した。
【００６３】
〔実施例２〕
製造例１で得られた重合体Ａの水溶液１０．００ｇ、脱イオン水２９．５０ｇ、エポクロスＷＳ−３００：１．６６ｇ（即ち、重合体Ａに含まれるカルボキシル基１００ｍｏｌ％に対し、オキサゾリン基を５ｍｏｌ％含有）をよく撹拌し、１０質量％濃度の繊維処理剤（２）を得た。それを用いて、ポリエステル生地に対する繊維処理を行い、洗濯耐久性評価及び吸湿性評価を行った。結果を表２に示した。
【００６４】
〔実施例３〕
製造例１で得られた重合体Ａの水溶液１０．００ｇ、脱イオン水３１．６１ｇ、エポクロスＷＳ−５００（株式会社日本触媒製、オキサゾリン基含有アクリル系重合体、オキサゾリン基量：４．５ｍｍｏｌ／ｇ、重量平均分子量：７×１０４、以下、「ＷＳ−５００」とも称する。）：０．７３ｇ（即ち、重合体Ａに含まれるカルボキシル基１００ｍｏｌ％に対し、オキサゾリン基を５ｍｏｌ％含有）をよく撹拌し、１０質量％濃度の繊維処理剤（３）を得た。それを用いて、ポリエステル生地に対する繊維処理を行い、洗濯耐久性評価及び吸湿性評価を行った。結果を表２に示した。
【００６５】
〔実施例４〕
製造例１で得られた重合体Ａの水溶液１０．００ｇ、脱イオン水３１．２１ｇ、エポクロスＷＳ−７００（株式会社日本触媒製、オキサゾリン基含有アクリル系重合体、オキサゾリン基量：４．５ｍｍｏｌ／ｇ、重量平均分子量：４×１０４、以下、「ＷＳ−７００」とも称する。）：１．１４ｇ（即ち、重合体Ａに含まれるカルボキシル基１００ｍｏｌ％に対し、オキサゾリン基を５ｍｏｌ％含有）をよく撹拌し、１０質量％濃度の繊維処理剤（４）を得た。それを用いて、ポリエステル生地に対する繊維処理を行い、洗濯耐久性評価及び吸湿性評価を行った。結果を表２に示した。
【００６６】
〔実施例５〕
製造例１で得られた重合体Ａの水溶液１０．００ｇ、脱イオン水２９．５０ｇをよく撹拌し、１０質量％濃度の繊維処理剤（５）を得た。それを用いて、ポリエステル生地に対する繊維処理を行い、洗濯耐久性評価及び吸湿性評価を行った。結果を表２に示した。
【００６７】
〔実施例６〕
製造例２で得られた重合体Ｂの水溶液１０．００ｇ、脱イオン水３５．４４ｇ、エポクロスＷＳ−３００：１．９１ｇ（即ち、重合体Ｂに含まれるカルボキシル基１００ｍｏｌ％に対し、オキサゾリン基を５ｍｏｌ％含有）をよく撹拌し、１０質量％濃度の繊維処理剤（６）を得た。それを用いて、ポリエステル生地に対する繊維処理を行い、洗濯耐久性評価及び吸湿性評価を行った。結果を表２に示した。
【００６８】
〔実施例７〕
製造例２で得られた重合体Ｂの水溶液１０．００ｇ、脱イオン水３５．４４ｇをよく撹拌し、１０質量％濃度の繊維処理剤（７）を得た。それを用いて、ポリエステル生地に対する繊維処理を行い、洗濯耐久性評価及び吸湿性評価を行った。結果を表２に示した。
【００６９】
〔実施例８〕
製造例３で得られた重合体Ｃの水溶液１０．００ｇ、脱イオン水３２．４５ｇ、エポクロスＷＳ−３００：１．３９ｇ（即ち、重合体Ｃに含まれるカルボキシル基１００ｍｏｌ％に対し、オキサゾリン基を５ｍｏｌ％含有）をよく撹拌し、１０質量％濃度の繊維処理剤（８）を得た。それを用いて、ポリエステル生地に対する繊維処理を行い、洗濯耐久性評価及び吸湿性評価を行った。結果を表２に示した。
【００７０】
〔実施例９〕
製造例３で得られた重合体Ｃの水溶液１０．００ｇ、脱イオン水３２．４５ｇをよく撹拌し、１０質量％濃度の繊維処理剤（９）を得た。それを用いて、ポリエステル生地に対する繊維処理を行い、洗濯耐久性評価及び吸湿性評価を行った。結果を表２に示した。
【００７１】
〔実施例１０〕
製造例４で得られた重合体Ｄの水溶液１０．００ｇ、脱イオン水３４．０６ｇ、エポクロスＷＳ−３００：１．４４ｇ（即ち、重合体Ｃに含まれるカルボキシル基１００ｍｏｌ％に対し、オキサゾリン基を５ｍｏｌ％含有）をよく撹拌し、１０質量％濃度の繊維処理剤（１０）を得た。それを用いて、ポリエステル生地に対する繊維処理を行い、洗濯耐久性評価及び吸湿性評価を行った。結果を表２に示した。
【００７２】
〔実施例１１〕
製造例４で得られた重合体Ｄの水溶液１０．００ｇ、脱イオン水３４．０６ｇをよく撹拌し、１０質量％濃度の繊維処理剤（１１）を得た。それを用いて、ポリエステル生地に対する繊維処理を行い、洗濯耐久性評価及び吸湿性評価を行った。結果を表２に示した。
【００７３】
〔比較例１〕
１０質量％濃度の繊維処理剤（２）を用いない以外は、実施例２と同様にし、ポリエステル生地についての洗濯耐久性評価及び吸湿性評価を行った。結果を表２に示した。
【００７４】
【表２】
2018066070.tif 000004
なお、表２中、架橋剤の割合は、重合体が有するカルボキシル基１００モル％に対する架橋剤が有するオキサゾリン基の割合（モル％）を表す。
【００７５】
〔実施例１２〕
実施例２に記載した１０質量％濃度の繊維処理剤（２）を用いて、再生セルロース生地に対する繊維処理を行い、洗濯耐久性評価及び吸湿性評価を行った。結果を表３に示した。
【００７６】
〔実施例１３〕
実施例５に記載した１０質量％濃度の繊維処理剤（５）を用いて、再生セルロース生地に対する繊維処理を行い、洗濯耐久性評価及び吸湿性評価を行った。結果を表３に示した。
【００７７】
〔実施例１４〕
実施例６に記載した１０質量％濃度の繊維処理剤（６）を用いて、再生セルロース生地に対する繊維処理を行い、洗濯耐久性評価及び吸湿性評価を行った。結果を表３に示した。
【００７８】
〔実施例１５〕
実施例８に記載した１０質量％濃度の繊維処理剤（８）を用いて、再生セルロース生地に対する繊維処理を行い、洗濯耐久性評価及び吸湿性評価を行った。結果を表３に示した。
【００７９】
〔実施例１６〕
実施例９に記載した１０質量％濃度の繊維処理剤（９）を用いて、再生セルロース生地に対する繊維処理を行い、洗濯耐久性評価及び吸湿性評価を行った。結果を表３に示した。
【００８０】
〔実施例１７〕
実施例１０に記載した１０質量％濃度の繊維処理剤（１０）を用いて、再生セルロース生地に対する繊維処理を行い、洗濯耐久性評価及び吸湿性評価を行った。結果を表３に示した。
【００８１】
〔実施例１８〕
実施例１１に記載した１０質量％濃度の繊維処理剤（１１）を用いて、再生セルロース生地に対する繊維処理を行い、洗濯耐久性評価及び吸湿性評価を行った。結果を表３に示した。
【００８２】
〔比較例２〕
１０質量％濃度の繊維処理剤（２）を用いない以外は、実施例１２と同様にし、再生セルロース生地についての洗濯耐久性評価及び吸湿性評価を行った。結果を表３に示した。
【００８３】
【表３】
2018066070.tif 000005
なお、表３中、架橋剤の割合は、重合体が有するカルボキシル基１００モル％に対する架橋剤が有するオキサゾリン基の割合（モル％）を表す。